(57)【要約】【課題】  耐久性の高い放電ランプ用電極支持棒およびそれを用いた放電ランプを提供する。【解決手段】  トリウム成分を酸化物（ＴｈＯ２）換算で０．５〜３ｗｔ％含有するタングステン合金からなる放電ランプ用電極支持棒において、電極支持棒は線径１〜２０ｍｍを有し、タングステンの結晶粒径を単位面積３００μｍ×３００μｍにおける面積比で観察したとき円周方向断面は１〜８０μｍの範囲が９０％以上、側面方向断面が１０〜１２０μｍの範囲が９０％以上、であることを特徴とする。【選択図】  図１
2013229179.tif 000002
【特許請求の範囲】
【請求項１】
トリウム成分を酸化物（ＴｈＯ２）換算で０．５〜３ｗｔ％含有するタングステン合金からなる放電ランプ用電極支持棒において、電極支持棒は線径１〜２０ｍｍを有し、タングステンの結晶粒径を単位面積３００μｍ×３００μｍにおける面積比で観察したとき円周方向断面は１〜８０μｍの範囲が９０％以上、側面方向断面が１０〜１２０μｍの範囲が９０％以上、であることを特徴とする放電ランプ用電極支持棒。
【請求項２】
トリウム成分粒子の粒径を単位面積３００μｍ×３００μｍにおける面積比で観察したとき円周方向断面は１〜１５μｍの範囲が９０％以上、側面方向断面は１〜３０μｍの範囲が９０％以上、であることを特徴とする請求項１記載の放電ランプ用電極支持棒。
【請求項３】
タングステンの結晶粒径は円周方向断面はアスペクト比３未満、側面方向断面はアスペクト比３以上であることを特徴とする請求項１または請求項２のいずれか１項に記載の放電ランプ用電極支持棒。
【請求項４】
Ｍｏ含有量が０．００５ｗｔ％以下であることを特徴とする請求項１ないし請求項３のいずれか１項に記載の放電ランプ用電極支持棒。
【請求項５】
Ｆｅ含有量が０．００３ｗｔ％以下であることを特徴とする請求項１ないし請求項４のいずれか１項に記載の放電ランプ用電極支持棒。
【請求項６】
比重が１７〜１９ｇ／ｃｍ３の範囲内であることを特徴とする請求項１ないし請求項５のいずれか１項に記載の放電ランプ用電極支持棒。
【請求項７】
表面粗さＲａが５μｍ以下であることを特徴とする請求項１ないし請求項６のいずれか１項に記載の放電ランプ用電極支持棒。
【請求項８】
請求項１ないし請求項７のいずれか１項に記載の放電ランプ用電極支持棒を用いたことを特徴とする放電ランプ。
【請求項９】
放電ランプの印加電圧が１００Ｖ以上であることを特徴とする請求項８記載の放電ランプ。
【発明の詳細な説明】
【技術分野】
【０００１】
本発明は、放電ランプ用電極支持棒およびそれを用いた放電ランプに関する。
【背景技術】
【０００２】
放電ランプは、大きく分けて低圧放電ランプと高圧放電ランプの２種類に分けられる。低圧放電ランプは、一般照明、道路やトンネルなどに使われる特殊照明、塗料硬化装置、ＵＶ硬化装置、殺菌装置、半導体などの光洗浄装置など様々なアーク放電型の放電ランプが挙げられる。また、高圧放電ランプは、上下水の処理装置、一般照明、競技場などの屋外照明、ＵＶ硬化装置、半導体やプリント基板などの露光装置、ウエハ検査装置、プロジェクタなどの高圧水銀ランプ、メタルハライドランプ、超高圧水銀ランプ、キセノンランプ、ナトリウムランプなどが挙げられる。このように放電ランプは、照明装置や製造装置などの様々なものに用いられている。
放電ランプ用カソード部品には、従来から酸化トリウム（ＴｈＯ２）を含有したタングステン合金が使用されている。特開２００２−２２６９３５号公報（特許文献１）には、トリウムおよびトリウム化合物の平均粒径を０．３μｍ以下と微細分散させることにより耐変形性を向上させたトリウム含有タングステン合金が開示されている。またアノード部品には、カリウムなどを添加したドープタングステンが用いられている。このように電極には、カソードとアノードがある。
一方、放電ランプのカソード部品やアノード部品は、支持棒と呼ばれる部品に接合されて放電ランプを構成している。放電ランプは、１０Ｖ以上、さらには数１００Ｖの電圧をかけて動作させる。そのため、電極を支える支持棒にも高温強度が求められている。
【先行技術文献】
【特許文献】
【０００３】
【特許文献１】特開２００２−２２６９３５号公報
【発明の概要】
【発明が解決しようとする課題】
【０００４】
また、０．３μｍ以下と微細なトリウムを均一分散させるのは製造工程の負荷が大きかった。トリウムの分散状態が不均一であると支持棒としての強度が低下する恐れがあった。本発明は、このような問題を解決するためのものであり、例えば、１０Ｖ以上の高電圧がかかる放電ランプにおいて長寿命を成し得ることを可能とする電極支持棒を提供することを目的とするものである。
【課題を解決するための手段】
【０００５】
本発明の放電ランプ用電極支持棒は、トリウム成分を酸化物（ＴｈＯ２）換算で０．５〜３ｗｔ％含有するタングステン合金からなる放電ランプ用電極支持棒において、電極支持棒は線径１〜２０ｍｍを有し、タングステンの結晶粒径を単位面積３００μｍ×３００μｍにおける面積比で観察したとき円周方向断面は１〜８０μｍの範囲が９０％以上、側面方向断面が１０〜１２０μｍの範囲が９０％以上、であることを特徴とするものである。
また、トリウム成分粒子の粒径を単位面積３００μｍ×３００μｍにおける面積比で観察したとき円周方向断面は１〜１５μｍの範囲が９０％以上、側面方向断面は１〜３０μｍの範囲が９０％以上、であることが好ましい。また、タングステンの結晶粒径は円周方向断面はアスペクト比３未満、側面方向断面はアスペクト比３以上であることが好ましい。また、Ｍｏ含有量が０．００５ｗｔ％以下であることが好ましい。また、Ｆｅ含有量が０．００３ｗｔ％以下であることが好ましい。また、比重が１７〜１９ｇ／ｃｍ３の範囲内であることが好ましい。また、表面粗さＲａが５μｍ以下であることが好ましい。
また、本発明の放電ランプは、本発明の放電ランプ用電極支持棒を用いたことを特徴とするものである。また、放電ランプの印加電圧が１００Ｖ以上であることが好ましい。
【発明の効果】
【０００６】
本発明の放電ランプ用電極支持棒は、タングステン結晶サイズを断面方向および側面方向断面の両方を制御しているので、高温強度に優れている。そのため、それを用いた放電ランプは長寿命化を成し得ることができる。
【図面の簡単な説明】
【０００７】
【図１】本発明の電極支持棒の一例を示す図。
【図２】円周方向断面の一例を示す図。
【図３】側面方向断面の一例を示す図。
【図４】本発明の放電ランプの一例を示す図。
【発明を実施するための形態】
【０００８】
本発明の放電ランプ用電極支持棒は、トリウム成分を酸化物（ＴｈＯ２）換算で０．５〜３ｗｔ％含有するタングステン合金からなる放電ランプ用電極支持棒において、電極支持棒は線径１〜２０ｍｍを有し、タングステンの結晶粒径を単位面積３００μｍ×３００μｍにおける面積比で観察したとき円周方向断面は１〜８０μｍの範囲が９０％以上、側面方向断面が１０〜１２０μｍの範囲が９０％以上、であることを特徴とするものである。
まず、トリウム成分とは、金属トリウム、酸化トリウムの１種または２種である。トリウム成分を酸化物（ＴｈＯ２）換算で０．５〜３ｗｔ％含有することが好ましい。０．５ｗｔ％未満では添加の効果が小さく、３ｗｔ％を超えると焼結性および加工性が低下する。そのため、トリウム成分の含有量は酸化物（ＴｈＯ２）換算で０．８〜２．５ｗｔ％の範囲が好ましい。
【０００９】
また、電極支持棒は、線径１〜２０ｍｍを有しているものである。図１に本発明の放電ランプ用電極支持棒の一例を示した。図中、１は電極支持棒、２は胴体部、３は先端部、である。胴体部２は円柱形状であり、胴体部２の直径１〜２０ｍｍである。また、胴体部２の長さは１０〜６００ｍｍであることが好ましい。前述のように放電ランプの用途は様々な分野があり、そこに求められる明るさも様々である。そのため、求められる明るさに応じて、電極支持棒の胴体部の太さを変えていく。また、胴体部の長さに関しても放電ランプのサイズに合わせて変えていくものとする。
また、先端部３は、図１に示したように平坦面が例示される。先端部は、電極との接合面として使われる。なお、先端部は電極と接合するために形状であれば平坦面に限定されるものではなく、凸部、凹部、Ｒ形状であってもよい。また、電極は、カソードまたはアノードのどちらでもよい。
【００１０】
また、胴体部のタングステンの結晶粒径を単位面積３００μｍ×３００μｍにおける面積比で観察したとき円周方向断面は１〜８０μｍの範囲が９０％以上、側面方向断面が１０〜１２０μｍの範囲が９０％以上、であることが必要である。
図２に円周方向断面の一例、図３に側面方向断面の一例を示した。円周方向断面は図２に示したように側面に垂直に断面をとる。側面に垂直であれば、断面をとる箇所は任意である。また、胴体部長さの中心の断面で測定することが好ましい。また、側面方向断面は、側面に平行な断面をとるものとする。また、胴体部長さの中心の断面を円周方向断面とし、その中点に垂直方向に側面方向断面をとることが好ましい。
本発明では、タングステン結晶を単位面積３００μｍ×３００μｍにおける面積比で観察したとき円周方向断面は１〜８０μｍの範囲が９０％以上となることを特徴とするものである。１〜８０μｍの範囲のタングステン結晶が面積比で９０％以上であるということは、単位面積３００μｍ×３００μｍにおいて１μｍ未満および８０μｍを超えるタングステン結晶粒子が面積比で１０％未満であることを示す。つまり、１μｍ未満と微小な結晶と８０μｍを超える粗大な結晶の割合が少ないことを意味する。また、１〜８０μｍの範囲のタングステン結晶が面積比で１００％であることが好ましい。
【００１１】
また、タングステン結晶を単位面積３００μｍ×３００μｍにおける面積比で観察したとき側面方向断面は１０〜１２０μｍの範囲が９０％以上、であることを特徴とするものである。１０〜１２０μｍの範囲のタングステン結晶粒子が面積比で９０％以上であるということは、単位面積３００μｍ×３００μｍにおいて１０μｍ未満および１２０μｍを超えるタングステン結晶粒子が面積比で１０％未満であることを示す。また、１０〜１２０μｍの範囲が１００％であることが好ましい。
【００１２】
タングステンの結晶粒子のサイズは、電極支持棒の強度、特に高温強度に影響する。タングステン結晶サイズを上記のようにしておくと、トリウム成分粒子が分散されるタングステン結晶の均一性を３次元的に制御することができる。つまり、単に一方向の断面組織ではなく、円周方向断面および側面方向断面の両方を制御することにより、タングステン結晶同士の粒界を３次元的に均一に存在させることができる。その結果、トリウム成分粒子の分散状態を均一化できる。また、均一分散という観点からすると、タングステン結晶を単位面積３００μｍ×３００μｍにおける面積比で観察したとき、タングステン結晶２〜３０μｍが９０％以上、かつ側面方向断面が１５〜５０μｍが９０％以上となることが好ましい。
【００１３】
また、タングステンの結晶粒径は円周方向断面がアスペクト比３未満、側面方向断面がアスペクト比３以上であることが好ましい。円周方向断面のタングステン結晶のアスペクト比が３未満であると、胴体部の円周方向断面のタングステン結晶は、楕円形状または円形形状に近い結晶構造となる。また、側面方向断面のタングステン結晶のアスペクト比が３以上であると、胴体部の側面方向断面のタングステン結晶は長細い繊維状の結晶構造となる。アスペクト比３以上の繊維状の結晶が束（焼結体）となることにより強度を向上させることができる。また、強度を向上させるという観点からすると円周方向断面のアスペクト比を３以上と繊維状組織にすることが考えられる。円周方向断面および側面方向断面の両方がアスペクト比３以上であると強度は上がるが、加工性は低下する。繊維状結晶がランダムに配向なると、線引き加工時のダイスと接触による断線の発生し易くなる。側面方向断面のみが繊維状であればダイスとの接触がスムーズであり、線引き加工での断線を抑制することができる。また、繊維状結晶がランダムに配向なると、先端を先細る形状に加工する際に、砥石とタングステン結晶の接触角度がランダムになり、削れる量にバラツキが生じる。削れる量にバラツキが生じると先端部を均一に加工するのに時間がかかる。また、砥石との接触角度がランダムであると砥石の消耗が速くなり、その結果、コストアップの要因となる。
【００１４】
また、胴体部に含有されているトリウム成分粒子の粒径を単位面積３００μｍ×３００μｍにおける面積比で観察したとき円周方向断面は１〜１５μｍの範囲が９０％以上、側面方向断面が１〜３０μｍの範囲が９０％以上、であることが好ましい。トリウム成分粒子の粒径は、タングステン結晶粒子を測定したときと同じ断面写真を使って測定することができる。トリウム成分は、金属トリウムまたは酸化トリウム（ＴｈＯ２）である。トリウム成分粒子の粒径サイズの測定は拡大写真を使って、そこに写るトリウム成分粒子の最大フェレー径を求めるものとする。トリウム成分粒子の粒径が、前述の範囲であると、タングステン結晶粒界に均一分散し易い。トリウム成分粒子が所定サイズで均一分散していると、高温強度特性が向上し、長寿命化につながる。電極支持棒の長寿命化がなされると放電ランプの長寿命化を成し得ることができる。また、トリウム成分粒子は、円周方向断面は１〜１５μｍの範囲が１００％、側面方向断面が１〜３０μｍの範囲が１００％であることが好ましい。
また、Ｋ（カリウム）、Ａｌ（アルミニウム）、Ｓｉ（珪素）の少なくとも１種を０．００１〜０．０１ｗｔ％含有してもよい。Ｋ、Ａｌ、Ｓｉはドープ材として機能するものであり、添加により再結晶組織の制御に効果がある。
また、Ｍｏ含有量が０．００５ｗｔ％以下、Ｆｅ含有量が０．００３ｗｔ％以下であることが好ましい。本発明のタングステン合金は、不純物金属成分を合計で０．１ｗｔ％以下（ゼロ含む）含有していてもよいものである。不純物金属成分の中でＭｏ（モリブデン）とＦｅ（鉄）は原料中または製造工程中に混合され易い成分である。Ｍｏが０．００５ｗｔ％（５０ｗｔｐｐｍ）を超えるまたはＦｅが０．００３ｗｔ％（３０ｗｔｐｐｍ）を超えると、タングステン合金の高温強度が低下するおそれがある。また、ＭｏおよびＦｅ以外の不純物としては、Ｎｉ、Ｃｒ、Ｃｕ、Ｃａ、Ｍｇ、Ｃが挙げられる。それぞれ、Ｎｉ（ニッケル）は１０ｗｔｐｐｍ以下、Ｃｒ（クロム）は１０ｗｔｐｐｍ以下、Ｃｕ（銅）は１０ｗｔｐｐｍ以下、Ｃａ（カルシウム）は１０ｗｔｐｐｍ以下、Ｍｇ（マグネシウム）は１０ｗｔｐｐｍ以下、Ｎａ（ナトリウム）は１０ｗｔｐｐｍ以下、Ｃ（炭素）は１０ｗｔｐｐｍ以下が好ましい。また、不純物成分は、それぞれ０％（検出限界以下）であることが好ましい。
なお、各成分の分析方法は、次の通りである。トリウム成分は塩化水素ガス揮発分分離−重量法により分析する。また、Ｋ、Ｎａは酸分解−原子吸光法により分析する。また、Ａｌ、Ｓｉ、Ｆｅ、Ｎｉ、Ｃｒ、Ｍｏ、Ｃｕ、Ｃａ、Ｍｇは酸分解−ＩＣＰ発光分光法により分析する。また、Ｃは高周波誘導加熱炉燃焼−赤外線吸収法により分析する。
【００１５】
また、比重が１７〜１９ｇ／ｃｍ３の範囲内であることが好ましい。比重が１７ｇ／ｃｍ３未満であると密度の低い、空隙が多い状態となり部品としての強度が低下する。また、比重が１９ｇ／ｃｍ３を超えるとそれ以上の効果が得られない。
また、表面粗さＲａが５μｍ以下であることが好ましい。特に、先端部に関しては表面粗さＲａは５μｍ以下、さらには３μｍ以下と小さいことが好ましい。先端部は電極と接合して使用される。接合には、ろう付けや拡散接合など様々な方法が適用される。先端部を平坦面とすることにより、電極の位置ずれを低減することができる。
【００１６】
以上のような放電ランプ用電極支持棒であれば、様々な放電ランプに適用することができる。そのため、印加電圧が１００Ｖ以上と大きな電圧をかけても長寿命を成し得ることができる。また、前述のような低圧放電ランプや高圧放電ランプなど、特に使用制限を受けるものではなく。また、胴体部の線径が１〜２０ｍｍと、線径が１ｍｍ以上５ｍｍ未満の細いものから、５ｍｍ以上２０ｍｍ以下の太いものまで適用可能である。
【００１７】
次に、製造方法について説明する。本発明の電極支持棒は、前述の構成を有すれば製造方法は特に限定されるものではないが、効率よく得るための製造方法として次のものが挙げられる。
まず、タングステン合金の製造方法として、トリウム成分を含有したタングステン合金粉末の調製を行う。タングステン合金粉末の調製には、湿式法と乾式法が挙げられる。
湿式法は、まず、タングステン成分粉末を調製する工程を行う。タングステン成分粉末は、タングステン酸アンモニウム（ＡＰＴ）粉末、金属タングステン粉末、酸化タングステン粉末が挙げられる。タングステン成分粉末は、これら１種でもよいし、２種以上を用いてもよい。また、タングステン酸アンモニウム粉末が比較的価格が安いことから望ましい。また、タングステン成分粉末は平均粒径５μｍ以下が好ましい。
また、タングステン酸アンモニウム粉末を使うときは、タングステン酸アンモニウム粉末を大気中または不活性雰囲気（窒素、アルゴンなど）中で４００〜６００℃に加熱して、タングステン酸アンモニウム粉末を酸化タングステン粉末に変化させる。４００℃未満では、酸化タングステンへの変化が十分でなく、６００℃を超えると酸化タングステンの粒子が粗大になり、後工程での酸化トリウム粉末との均一分散でき難くなる。この工程により、酸化タングステン粉末を調製する。
次に、トリウム成分粉末と酸化タングステン粉末を溶液中に添加する工程を行う。トリウム成分粉末は、金属トリウム粉末、酸化トリウム粉末、硝酸トリウム粉末が挙げられる。この中では、硝酸トリウム粉末が好ましい。硝酸トリウム粉末は液体中で均一に混合し易い成分である。この工程により、トリウム成分と酸化タングステン粉末を含有した溶液を調製する。また、最終的に目的とする酸化トリウム濃度と同じか、若干多めの濃度となるように添加することが好ましい。また、トリウム成分粉末は平均粒径５μｍ以下が好ましい。また、溶液は純水であることが好ましい。
次に、トリウム成分と酸化タングステン粉末を含有した溶液の液体成分を蒸発させる工程を行う。次に、大気雰囲気中で４００〜９００℃で加熱して、硝酸トリウムなどのトリウム成分を酸化トリウムとする分解工程を行う。この工程により、酸化トリウム粉末と酸化タングステン粉末が混合した混合粉末を調製することができる。また、出来上がった酸化トリウム粉末と酸化タングステン粉末が混合した混合粉末の酸化トリウム濃度を測定し、濃度が低い場合には、酸化タングステン粉末を追加することが好ましい。
次に、酸化トリウム粉末と酸化タングステン粉末が混合した混合粉末を水素などの還元雰囲気中、７５０〜９５０℃で加熱して酸化タングステン粉末を金属タングステン粉末に還元する工程を行う。この工程により、酸化トリウム粉末を含有するタングステン粉末を調製することができる。
【００１８】
また、乾式法は、まず、酸化トリウム粉末を用意する。次に、酸化トリウム粉末をボールミルにて粉砕混合する工程を行う。この工程により、凝集した酸化トリウム粉末をほぐすことができ、凝集した酸化トリウム粉末を低減することができる。また、混合工程の際は、少量の金属タングステン粉末を添加してもよい。
次に、粉砕混合した酸化トリウム粉末に対し、必要に応じ、篩をかけて粉砕しきれなかった凝集粉または粗大粒を取り除くことが好ましい。また、篩掛けにより、最大径１０μｍを超える凝集粉または粗大粒を取り除くことが望ましい。
次に、金属タングステン粉末を混合する工程を行う。最終的に目的する酸化トリウム濃度になるように金属タングステン粉末を添加するものとする。酸化トリウム粉末と金属タングステン粉末の混合粉末を混合容器に入れ、混合容器を回転させ均一に混合させる。このとき、混合容器を円筒形状とし、円周方向に回転させることにより、スムーズに混合させることができる。この工程により、酸化トリウム粉末を含有するタングステン粉末を調製することができる。
以上のような、湿式法または乾式法により酸化トリウム粉末を含有するタングステン粉末を調製することができる。湿式法と乾式法では、湿式法の方が好ましい。乾式法は混合容器を回転させながら混合するため原料粉末と容器がこすれて不純物が混入し易い。また、酸化トリウム粉末の含有量は０．５〜３ｗｔ％であるものとする。
【００１９】
次に、得られた酸化トリウム粉末を含有するタングステン粉末を使って成形体を調製する。成形体を形成する際は、必要に応じ、バインダーを使うものとする。また、成形体は直径１〜３５ｍｍの円柱形状であることが好ましい。また、成形体の長さは任意である。
次に、成形体を予備焼結する工程を行う。予備焼結は１２５０〜１５００℃で行うことが好ましい。この工程により、予備焼結体を得ることができる。
次に、予備焼結体を通電焼結する工程を行う。通電焼結は、焼結体が２１００〜２５００℃の温度になるように通電することが好ましい。温度が２１００℃未満では十分な緻密化ができず強度が低下する。また、２５００℃を超えると、酸化トリウム粒子およびタングステン粒子が粒成長し過ぎて目的とする結晶組織が得られない。この工程により、酸化トリウム含有タングステン焼結体を得ることができる。また、予備焼結体が円柱形状であれば焼結体も円柱形状になる。
【００２０】
次に、円柱状焼結体（インゴット）を、鍛造加工、圧延加工、線引加工などにより、線径を調製していく工程を行うものとする。その際の加工率は３０〜７０％の範囲であることが好ましい。この加工率とは、加工前の円柱状焼結体の断面積をＡ、加工後の円柱状焼結体の断面積をＢとしたとき、加工率＝［（Ａ−Ｂ）／Ａ］×１００％、により求めるものである。また、線径の調製は複数回の加工により行うことが好ましい。複数回の加工を行うことにより、加工前の円柱状焼結体のポアをつぶし密度の高い電極支持棒を得ることができる。
例えば、直径２５ｍｍの円柱状焼結体を直径２０ｍｍの円柱状焼結体に加工した場合を使って説明する。直径２５ｍｍの円の断面積Ａは４６０．６ｍｍ２、直径２０ｍｍの円の断面積Ｂは３１４ｍｍ２であるから加工率は３２％＝［（４６０．６−３１４）／４６０．６］×１００％となる。このとき直径２５ｍｍから直径２０ｍｍへの加工を複数回の線引加工などにより加工することが好ましい。
また、加工率が３０％未満と低いと、結晶組織が加工方向に十分延ばされず、タングステン結晶およびトリウム成分粒子が目的とするサイズになり難くなる。また、加工率が３０％未満と小さいと加工前の円柱状焼結体内部のポアが十分につぶれず、そのまま残存する恐れがある。内部ポアが残存するとカソード部品の耐久性などが低下する原因となる。一方、加工率が７０％を超えて大きいと、加工し過ぎにより断線して歩留まりが低下する恐れがある。このため、加工率は３０〜７０％、好ましくは３５〜５５％である。
また、線径を１〜２０ｍｍに加工した後、必要な長さに切断することにより、電極支持棒となる。また、必要に応じ、研磨加工、熱処理、形状加工を行うものとする。
以上のような製造方法によれば、本発明の放電ランプ用電極支持棒を効率的に製造することができる。
【００２１】
（実施例）
（実施例１〜５）
湿式法を使った実施形態として実施例１〜５を示す。
平均粒径３μｍのタングステン酸アンモニウム（ＡＰＴ）粉末を大気中５００℃に加熱して、タングステン酸アンモニウム粉末を酸化タングステン粉末に変化させた。次に、酸化タングステン粉末に、平均粒径３μｍの硝酸トリウム粉末を添加し、純水を添加し、その後、１５時間以上攪拌して均一に混合した。
次に、水分を完全に蒸発させ、硝酸トリウム粉末と酸化タングステン粉末が均一に混合した混合粉末を得た。次に大気中５００℃で加熱して硝酸トリウム粉末を酸化トリウムに変化させた。
次に、水素雰囲気中（還元雰囲気中）８００℃で熱処理して酸化タングステン粉末を金属タングステン粉末に還元した。これにより、酸化トリウム粉末と金属タングステン粉末の混合粉末（第一原料粉末）を用意した。
また、これとは別に、平均粒径２μｍのタングステン酸アンモニウム（ＡＰＴ）粉末を窒素雰囲気中４５０℃に加熱して、タングステン酸アンモニウム粉末を酸化タングステン粉末に変化させた。次に、水素雰囲気中（還元雰囲気中）７００℃で熱処理して酸化タングステン粉末を金属タングステン粉末に還元した。これにより、金属タングステン粉末（第二原料粉末）を用意した。
次に、第一原料粉末に第二原料粉末を添加して、トリウム成分が酸化トリウム（ＴｈＯ２）換算で０．５ｗｔ％のタングステン粉末を実施例１として用意した。同様に、トリウム成分が酸化トリウム（ＴｈＯ２）換算で１．０ｗｔ％のタングステン粉末を実施例２、トリウム成分が酸化トリウム（ＴｈＯ２）換算で１．５ｗｔ％のタングステン粉末を実施例３、トリウム成分が酸化トリウム（ＴｈＯ２）換算で２．０ｗｔ％のタングステン粉末を実施例４、トリウム成分が酸化トリウム（ＴｈＯ２）換算で２．５ｗｔ％のタングステン粉末を実施例５、として用意した。
次に、各実施例にかかる原料粉末を用いて表１に示す条件により、円柱状焼結体（インゴット）を得、所定の加工率により電極支持棒を調製した。また、線径の調製には、複数回の線引加工により調製した。また、表面粗さをＲａ５μｍ以下になるように研磨した。
【００２２】
【表１】
2013229179.tif 000003
【００２３】
（実施例６〜１０）
乾式法を使った実施形態として実施例６〜１０を示す。
平均粒径３μｍの酸化トリウム粉末を用意した。次に、ボールミルを１２時間行い、酸化トリウム粉末の凝集体を低減した。次に、メッシュ径１０μｍの篩を通して、１０μｍ以上の粗大粒を除去した。このような酸化トリウム粉末を平均粒径３μｍの金属タングステン粉末と混合し、混合容器に入れて容器を回転させ２５時間混合した。なお、酸化トリウム（ＴｈＯ２）粉末の含有量は、０．５ｗｔ％を実施例６、１．０ｗｔ％を実施例７、１．５ｗｔ％を実施例８、２．０ｗｔ％を実施例９、２．５ｗｔ％を実施例１０、として用意した。
次に、各実施例にかかる原料粉末を用いて表２に示す条件により、円柱状焼結体（インゴット）を得、所定の加工率により電極支持棒を調製した。また、線径の調製には、複数回の線引加工により調製した。また、表面粗さをＲａ５μｍ以下になるように研磨した。
【００２４】
【表２】
2013229179.tif 000004
【００２５】
（比較例１〜２）
平均粒径３μｍの酸化トリウム粉末を用意した。次に、ボールミルおよび篩通しを行わずに平均粒径３μｍの金属タングステン粉末と混合し、混合容器に入れて容器を回転させ２５時間混合した。なお、酸化トリウム粉末（ＴｈＯ２）の含有量は２．０ｗｔ％とした。
各比較例にかかる原料粉末を用いて表３に示す条件により、円柱状焼結体（インゴット）を得、所定の加工率により電極支持棒を調製した。また、線径の調製には、複数回の線引加工により調製した。また、表面粗さをＲａ５μｍ以下になるように研磨した。
【００２６】
【表３】
2013229179.tif 000005
【００２７】
実施例１〜１０および比較例１〜２に関するカソード部品支持棒に対して、胴体部のタングステン結晶粒径およびアスペクト比、トリウム成分粒子の粒径、不純物Ｍｏ量およびＦｅ量、比重を調べた。
胴体部のタングステン結晶粒径およびアスペクト比、に関しては、胴体部の中心を通る円周断面および側面方向断面を切り出し、任意の単位面積３００μｍ×３００μｍの拡大写真を使って調べた。また、トリウム成分粒子の粒径についても同様の拡大写真を使って調べた。また、Ｍｏ量およびＦｅ量はＩＣＰ分析法により行った。また、比重はアルキメデス法により行った。表４、表５にその結果を示す。
【００２８】
【表４】
2013229179.tif 000006
【００２９】
【表５】
2013229179.tif 000007
【００３０】
また、実施例１〜１０および比較例１〜２の電極支持棒に対して、耐久性試験を実施した。耐久性試験は、電極支持棒に通電して１７００℃で３０分加熱した後で、３点曲げ強度を実施した。また、室温（２５℃）での３点曲げ強度も調べた。その結果を表６に示す。
【００３１】
【表６】
2013229179.tif 000008
【００３２】
表から分かる通り、本実施例に係る電極支持棒は高温強度に優れることが分かった。また、１７００℃は放電ランプの印加電圧が１００Ｖ以上にしたときの温度に近似したものである。そのため、印加電圧が１００Ｖ以上の放電ランプに好適なものであり、放電ランプの長寿命化が図れる。
【符号の説明】
【００３３】
１…電極支持棒
２…胴体部
３…先端部
４…円周方向断面
５…側面方向断面
６…放電ランプ
７…カソード部品
８…ガラス管
【図１】
2013229179.tif 000009
【図２】
2013229179.tif 000010
【図３】
2013229179.tif 000011
【図４】
2013229179.tif 000012